(57)【要約】      （修正有） 【課題】再生ＰＥＴファイバーボードの表面の不陸を調整して均等厚にして、紙製又はプラスチック製ポスターを両面粘着テープで接着することができるようにする。【解決手段】再生ＰＥＴペレットを溶融押出し再生ＰＥＴ短繊維を製造し、圧縮成形により９１０ｍｍ×１，３６５×３．０ｍｍ、質量１．９ｋｇの再生ＰＥＴファイバーボードを製造し、ＰＥＴの再生ＰＥＴペレットに未使用ポリエチレン樹脂、および通常のプラスチック用添加剤を添加した配合物で、インフレ−ション成膜法により厚さ３０μｍ、幅１２００ｍ／ｍの再生ＰＥＴフィルムを成膜し、再生ＰＥＴファイバーボードの表面に重ね合わせ、１３０〜１５０℃の温度で熱プレスにより熱圧着して一体化して積層ボードとする。【選択図】なし【特許請求の範囲】
【請求項１】
再生ポリエチレンテレフタレートファイバーボードの粗面状態の表面に、再生ポリエチレンテレフタレートフィルムを熱圧着により接合して一体化し、再生ポリエチレンテレフタレートファイバーボードの表面の不陸を調整し均等厚にした積層ボ−ド。
【請求項２】
再生ポリエチレンテレフタレートフィルムの厚さが１２〜３５０μｍである請求項１に記載した積層ボ−ド。
【請求項３】
再生ポリエチレンテレフタレートフィルムが、ポストコンシューマーポリエチレンテレフタレートの質量に対して２０〜３０％のポリエチレン、ポリプロピレン及びポリ塩化ビニルから成る群から選択された未使用の熱可塑性樹脂と添加した配合物から製造されたものである請求項１又は２に記載した積層ボ−ド。
【請求項４】
請求項１〜３項のいずれかの１項に記載した積層ボ−ドを用いた家庭、店舗、学校等教育施設・病院・図書館・役所等各種公共施設等におけるポスタ−、メモ等の貼着・掲示板。
【請求項５】
請求項１〜３項のいずれかの１項に記載した積層ボ−ドを用いた選挙ポスター用掲示板。
【発明の詳細な説明】
【技術分野】
【０００１】
本発明は、再生ＰＥＴファイバーボードと再生ＰＥＴフィルムの積層ボード、およびそれを利用したポスター等貼着・掲示板に関する。より詳細に述べれば、本発明は、表面が粗面状態の再生ＰＥＴファイバーボードに、再生ＰＥＴフィルムを熱圧着により接合一体化し、再生ＰＥＴファイバーボ−ドの表面の不陸を調整し均等厚にした積層ボード、およびそれを利用したポスター等貼着・掲示板に関する。
【０００２】
本発明の積層ボードは、選挙ポスター用掲示板、或いは家庭、店舗、学校等教育施設・病院・図書館・役所等各種公共施設等におけるポスタ−、メモ等の貼着・掲示用ボ−ドとして使用することができる。
【背景技術】
【０００３】
ポリエチレンテレフタレート（以下、「ＰＥＴ樹脂」と略記する）は、テレフタル酸またはジメチルテレフタレ−トとエチレングリコ−ルとの重縮合によって得られる構造式（１）で示した熱可塑性ポリマーで、分子鎖中に、エステル結合（−ＣＯ−Ｏ−）を含むことを特徴とする。
【化１】
2006130736.tif 000002
【０００４】
ＰＥＴ樹脂は、高い熱変形温度、耐水性、剛直性、堅牢性、優れた機械的特性、鋳型への流動性、優れた耐加水分解性、価格の優位性などの性質をもち、熱可塑性樹脂の中でもその需要は急速に高まってきている。
【０００５】
ＰＥＴ樹脂は、当初ファイバーやフィルム用材料、或いはエンジニヤリングプラスチック用として使用されてきたが、その無毒性、無臭、透明性、光沢性、剛性などが高く評価され、樹脂の価格の低下と共に醤油、清涼飲料用など食品向けのボトル、いわゆるＰＥＴボトル用に大量に使用されるようになってきており、ＰＥＴ樹脂の全生産量の５０％以上に及んでいる。
【０００６】
我が国では、１９８０年後半から１９９０代にかけて東京都をはじめとする大都市で使い捨てＰＥＴボトルの処理問題が深刻化し、環境や資源保護の必要性が大きく叫ばれるようになった。
【０００７】
そのため、１９９１年（平成３年）に「再生資源の利用の促進に関する法律」（リサイクル法）が制定され、再資源の利用促進の基本方針が定められ、リサイクル促進が唄われ、それ以来、プラスチックリサイクルに間する法的整備が進んだ。
【０００８】
特に、ＰＥＴボトルに関しては、１９９７年「容器包装リサイクル法」（１９９５年６月公布、１９９７年４月施行）により、使用済みＰＥＴボトルを対象容器として、その回収・リサイクルの義務化が大企業を対象事業者にして施行された。
【０００９】
我が国のＰＥＴボトルのリサイクルの主流は、いわゆるマテリアルリサイクルで、破砕機などの機械的手段を使用して、洗浄したＰＥＴボトルを機械的に破砕してフレーク、ペレットにし、プラスチック製品の原料として利用する方法である。従って、現在欧米で進められている解重合を利用して原料モノマーに戻し、クローズドループを形成するケミカルリサイクルによるものとは品質も製品も制約があることは否めない。
【００１０】
従って、再生ＰＥＴ樹脂は、光学的透明性を必要としない製品、或いは厳しいテクスチャーが要求されない製品に利用されており、その用途は多岐に亘ってますます拡大している。
【００１１】
たとえば、繊維分野では、ふとん綿やカーペット下地、自動車内装用不織布、家庭用・インテリヤ用ではカーテン、産業用資材として遮水シートなどに利用されており、２００１年４月に施行されたグリーン購入法に制服、作業服、作業手袋、カーペット、カーテン、毛布が指定されたことによりその数量が増大している。
【００１２】
また、再生ＰＥＴフレークを利用して鶏卵パック、フォルダー・ファイルや果物用仕切トレー、遮水シート、ＰＥＴバンドなど用途が拡大している。さらに、未使用のポリプロピレンやポリエチレン樹脂に２５％の再生ＰＥＴ樹脂を添加することにより射出成形が可能になり、文房具、ＰＥＲボトル用陳列棚、下水道の蓋、空き容器回収ボックス、非食品用ボトルなどに用途が拡大している。
【００１３】
本発明者も、再生ＰＥＴファイバーを圧縮成形してファイバーボード（以下、「再生ＰＥＴファイバーボード」という）を製造・販売している。この再生ＰＥＴファイバーボードは、たとえば９１０ｍｍ×１，８２０ｍｍ×３ｍｍで質量２．５ｋｇと超軽量で、未使用のＰＥＴ樹脂から成形したボードに比肩する寸法安定性、耐候性、耐水性、印刷特性、高い熱変形温度、剛直性、堅牢性、優れた機械的特性等を備えている。
【００１４】
本発明で使用する用語「再生ＰＥＴファイバー」は、ＰＥＴボトルなどのポストコンシューマーＰＥＴ素材および／又はプレコンシューマーＰＥＴ素材の再処理フレーク、またはペレットを利用してリサイクルされた再生ＰＥＴ樹脂からなるファイバー、と定義する。
【００１５】
本発明で使用する用語「ポストコンシューマーＰＥＴ素材」は、使用後に廃棄されたＰＥＴ製品で、使用済みの梱包材料を含む素材、と定義する。
【００１６】
本発明で使用する用語「プレコンシューマーＰＥＴ素材」は、ＰＥＴ製品を製造する工程の廃棄ルートから発生した廃棄物と定義する。ただし、原料として同一の工程（工場）内でリサイクルされるものは除く。
【００１７】
なお、当業界では、再生ＰＥＴ樹脂を使用してファイバー、シート、フィルム等各種成形製品を製造する場合は、再生ＰＥＴ樹脂を構成するポストコンシューマーＰＥＴ素材及び／又はプレコンシューマーＰＥＴ素材の量に応じて、未使用のポリエチレン、ポリプロピレン、或いはポリ塩化ビニル等熱可塑性樹脂を適宜配合して、成形性の改良、製品の物性の改良等を行っている。要するに、主要材料として再生ＰＥＴ樹脂を使用して製造したファイバー、シート、フィルム等各種成形製品を再生ＰＥＴを冠して呼称しているので、本発明でもそれに従った。無論、再生ＰＥＴ樹脂を使用してファイバー、シート、フィルム等各種成形製品を製造する場合、通常使用するプラスチック用各種添加剤を添加する。
【００１８】
本発明者が製造している再生ＰＥＴファイバーボードは、取扱が容易なうえ、長期間風雨や直射日光に曝されても、また沖縄等亜熱帯地域から北海道等寒冷地域に至る幅広い温度環境下屋外で使用しても劣化することがない。この特性を利用して、長期間屋外で放置されて使用するポスター等貼着・掲示板、たとえば選挙ポスター掲示板に使用されている。当然、選挙ポスター掲示板に使用する再生ＰＥＴファイバーボードも、使用後は、回収されて再利用されている。
【００１９】
ただし、敢えて、再生ＰＥＴファイバーボードの欠点をいうと、原料がＰＥＴボトルなどのポストコンシューマーＰＥＴ素材および／又はプレコンシューマーＰＥＴ素材の再処理フレークまたは、ペレットを利用してリサイクルされたＰＥＴ樹脂からなるファイバーのため、表面テクスチャーに難点があり、粗面になっていることである。そのために、選挙ポスター等を貼着する場合、接着剤或いは粘着剤が有効に効かず、押しピン、釘、又は画鋲で固定しなければならないという欠点がある。特に、昨今では、選挙ポスター掲示板へ、押しピン、釘、又は画鋲でポスターを固定する方法が嫌われ、両面粘着テープで貼着することになってきているので、この点が問題である。
【００２０】
再生ＰＥＴファイバーボードを選挙ポスター掲示板に使用する場合、先ず、木枠を組んで、木枠に再生ＰＥＴファイバーボードを取付け、選挙ポスターを押しピン、釘、又は画鋲で再生ＰＥＴファイバーボードに固定することになる。従って、使用する資材が木材、再生ＰＥＴ樹脂ボード、金属、紙と４種類になり、回収後の材料分別解体作業にコストがかかるという欠点がある。その他に、選挙ポスターを再生ＰＥＴファイバーボードに押しピン、釘、又は画鋲で固定し、長期間風雨に曝されると、選挙ポスターがずれたり、脱落することがある。従って、選挙ポスターは、再生ＰＥＴファイバーボードに強力な両面粘着テープで面接着することが望ましい。
【発明の開示】
【発明が解決しようとする課題】
【００２１】
発明が解決しようとする主たる課題は、再生ＰＥＴファイバーボードの表面の不陸を調整して均等厚にして、紙製又はプラスチック製ポスターを両面粘着テープで接着することができるようにすることである。
【００２２】
発明が解決しようとする別の課題は、たとえば選挙ポスター掲示板等ポスター貼着・掲示板として使用する表面が粗面状態の再生ＰＥＴファイバーボードに、紙製又はプラスチック製ポスターを両面粘着テープで接着することができるようにし、釘、画鋲等金属製固定具を使用する場合にリサイクル工程で金属分別に要していたコストを無くし、もって再生ＰＥＴファイバーボードの複数回の再生にかかるコストを低減化することである。
【課題を解決するための手段】
【００２３】
本発明者は、表面が粗面状態の再生ＰＥＴファイバーボードに、紙製又はプラスチック製ポスターを両面テープで接着することができるようにするために、再生ＰＥＴファイバーボードの表面に熱可塑性樹脂フィルムを積層することを検討した。適当な熱可塑性樹脂フィルムを策定するために、下記の理論考察を行った。
【００２４】
先ず、ＰＥＴが、前記式（１）で示した分子構造中に−ＣＯ−Ｏ−を有している点に着目した。分子中に−ＣＯ−Ｏ−、−ＯＨ、−Ｃｌ、−ＣＮ、−ＮＨ2、−ＣＯ、−ＣＯＯＨ、−ＯＣＨ2などの極性基をもつプラスチックは一般に極性が大きく接着性が良好である。
【００２５】
参考までに、接着力の指標となる溶解性パラメーター（ＳＰ）、即ち、接着分子と被接着分子の互いの分子間の引き合う力である凝集エネルギー密度（ＣＥＤ）は、下記の式により計算される。
（ＳＰ）2＝ＣＥＤ＝ΔＥ／ΔＶ＝（ΔＨ−ＲＴ）／Ｖ＝ｄ（ΔＨ−ＲＴ）／Ｍ  ただし、ΔＥは蒸発エネルギ−（ｃａｌ／ｃｃ）、  Ｖはモル容積（ｃｃ／モル）、ΔＨは、蒸発潜熱（ｃａｌ／モル）、Ｒは気体定数（１．９６７ｃａｌ／モル）、ｄは密度（ｇ／ｃｃ）、Ｍはグラム分子量（ｇ／モル）、Ｔは絶対温度（Ｋ＝２３７＋ｔ℃）である。
【００２６】
ただし、ポリマーの溶解性（ＳＰ）は極性、結晶性の他に、分子量、立体規則性、枝分かれ、架橋、配列など多数の因子によって左右される。従って、ＳＰが接着剤とその溶剤の選択の全てではなく、８０％ぐらいがＳＰで決定され、残りの２０％は化学構造の置換基の影響があると理解されるべきである。
【００２７】
この式により、ＰＥＴの溶解性パラメーター（ＳＰ）を計算すると１０．７となり、比較的溶解性パラメーターが大きい半結晶性ポリマー（ｓｅｍｉｃｒｙｓｔａｌｌｉｎｅ  ｐｏｌｙｍｅｒ）であることが分かる。
【００２８】
ポリマーの接着性と結晶性の関係は、結晶性（結晶化度）の低い無定形プラスチック、たとえばポリスチレン、ポリメチルメタクリレート、ポリ酢酸ビニル、ポリ（酢酸ビニル−塩ビ）、エチルセルロース、酢酸セルロース、硝酸セルロース等は可溶性であり、溶剤接着が可能であるが、ＰＥＴは、極性が大きく、半結晶性ポリマーであるので、溶剤を使用した接着は難しく、従って、熱圧着が適していることが分かる。
【００２９】
また、本発明は、再生ＰＥＴファイバーボードを使用した後、さらに複数回に亘ってリサイクルして再生ＰＥＴとして再利用し、資源の有効利用、環境問題に資することを第一義的目的とするものである。
【００３０】
本発明による再生ＰＥＴファイバーボードは、たとえば原料として西日本ペットボトルリサイクル（株）製の１００％がポストコンシューマーＰＥＴの再生ＰＥＴペレットを使用し、先ずそれを溶融押出し→トウ集束→延伸→クリンプ→熱処理→切断して再生ＰＥＴ短繊維を製造する。この短繊維の比重は１．３４、平均断面積は０．７０ｍｍ2、平均繊維長は２５ｍｍ、引張強度は３１２Ｎ／ｍｍ2、ヤング係数は２，０００Ｎ／ｍｍ2である。
【００３１】
次いで、成形後の所定の形状のボードが成形されるように設計した圧縮成形用雌型金型のキャビティーに、前記再生再生ＰＥＴ短繊維を充填し、所定の温度を加え、所定の圧縮力で雄型金型を圧縮する。
【００３２】
このようにして製造した再生ＰＥＴファイバーボードの表面に積層する熱可塑性樹脂フィルムが、再生ＰＥＴ以外のフィルムではその第一義的目的が達せられない。再生ＰＥＴファイバーボードの表面に再生ＰＥＴフィルムを積層し、一体化すれば、使用後そのまま粉砕工程に供することができ、異なるフィルム使用した場合にかかる分別にコストを欠ける必要がなくなる。また、再生ＰＥＴファイバーボードの表面に積層する熱可塑性樹脂フィルムは、光学的透明性は要求されないので、この点からも、再生ＰＥＴファイバーボードの表面に積層するフィルムとして再生ＰＥＴフィルムが好ましい。    
【００３３】
そこで、本発明者は、再生ＰＥＴファイバーボードの表面に積層するフィルムとして、再生ＰＥＴフィルムを選択した。
【００３４】
再生ＰＥＴ樹脂からフィルムを製造するには、原料が再生ＰＥＴであるので、光学的透明性、光沢は失活していること、製造コストをできるだけ低く抑えることを勘案して、Ｔダイ成膜法に代えてインフレ−ション成膜法を使用することが好ましい。インフレ−ション成膜法は、装置が簡単で操作も容易である点、両耳の屑ロスが発生しない点や、設備費がＴダイ法より少ないなどの利点がある。
【００３５】
インフレ−ション成膜法の一例を概説すると、押出機はＴ−ダイ法と同じ原理ものを使用するが、ダイスは、空気入り口が押出しスリットに対して直角に配置されていて、ダイス円周方向のポリマーの流路長が等しく、偏厚の危険性が少ない特殊スパイラル構造のインフレーションダイを使用する。
【００３６】
押出機に取付けられた円形ダイスから溶融再生ＰＥＴ樹脂をチューブ状に押し出し、次いでチューブ内部に空気を送り込んで、チューブを所定の幅にまで徐々に膨張させ、最後に扁平に折り畳むか、あるいはチューブを２つに裁断して２枚のフィルムとして引取機ニップロールに夾んで巻き取る。
【００３７】
フィルムの厚さは、この引取り方向のフィルムの伸びと、横方向の膨張による伸びによって決定されるが、この縦方向の伸びと横方向の伸びは製造されたフィルムの強度に影響を与えるため、縦方向と横方向の強さをバランスさせるために、ダイスのノズル径（Ｄ）とチューブ状フィルムの直径（ｄ）の比に制約があり、両方向にバランスのとれた強度を得るためには、通常３倍程度の比をとることが好ましい。
【００３８】
冷却法には、空気冷却方式と水冷却方式があるが、空気冷却方式が好ましい。空気冷却方式は、シューブ状フィルムを外部から冷却する方法と、内部から冷却する方法がある。
【００３９】
本発明に従って、再生ＰＥＴ樹脂を使用して再生ＰＥＴフィルムを製造するには、たとえば、ポストコンシューマーＰＥＴ素材の１００ｇに対して約２０〜３０％のポリエチレンまたはポリプロピレン等未使用の熱可塑性樹脂、及び所定量の可塑剤、安定剤、滑剤等通常のプラスチック用各種添加剤を所望により配合して行うことが好ましい。このことによりフィルム成型時の成形性と、成形されたフィルムの物性を改良することができる。
【００４０】
本発明の第一義的目的は、表面が粗面状態の再生ＰＥＴファイバーボードに、再生ＰＥＴフィルムを熱圧着により接合一体化し、再生ＰＥＴファイバーボードの表面の不陸を調整し均等厚にして、紙製又はプラスチック製ポスターを両面粘着テープで接着可能にすることである。
【００４１】
従って、再生ＰＥＴフィルムの厚さは、一般用の３０〜３５０μｍの範囲でよい。この範囲であれば、再生ＰＥＴファイバーボードの表面の不陸を埋めることができ、且つ、所望するならばグラビヤ印刷或いはスクリーン印刷を施すことができる。再生ＰＥＴフィルムの厚さが３０μｍ以下の場合、大きな不陸を埋めることができない場合がある。逆に、再生ＰＥＴフィルムの厚さが３５０μｍ以上の場合、過剰物性となり不要なコストを引き上げることになるので好ましくないない。
【００４２】
このようにして製造された再生ＰＥＴフィルムは、光学的透明性は失われているが、その他の物性は未使用のＰＥＴフィルムと遜色がない。たとえば、機械的特性、すなわち、極限引張強度、極限伸度、引張弾性率、引裂き強度等の機械的度が大きく、前記の厚みにおいて十分である。
【００４３】
また、吸水率、透湿率が小さく、吸透膨張係数は、プラスチックフィルム中でもっとも小さく、寸法の温度および湿度による変化が少なく、寸法安定性がよい。
【００４４】
さらに、熱的性質にも優れ、耐熱、耐寒性があり、融点は２５６℃、可使温度は−７０〜１５０℃、熱膨張係数は極めて小さい。
【００４５】
多色刷りのスクリーン印刷やグラビヤ印刷を施す場合は、フィルムの厚さを適当に調整することができる。さらに、再生ＰＥＴフィルムは、極めて美しい多色印刷が可能であるので、表面に直接文字、模様を多色印刷した後、裏面を再生ＰＴＥファイバーボードの表面に積層することができる。
【００４６】
表面凹凸の極めて小さいフィルムから大きい紋付けフィルムまで作り分けることができる。従って、必要ならば、滑り性を、表面の凹凸状態、特に凸部の数、高さ、形状などで調整することができる。
【００４７】
このように、再生ＰＥＴフィルムは、各種機械的性質及び熱的性質に優れているので、屋外で長期間使用するポスター貼着板、掲示板、たとえば選挙ポスター掲示板に使用する再生ＰＥＴファイバーボードの表面に積層するフィルムとして理想的である。
【００４８】
未使用ＰＥＴフィルムは、光学的透明性が優れているが、ポスター貼着・掲示板に使用する再生ＰＥＴファイバーボードの表面に積層するフィルムとしては、光学的透明性は必要ないので、この点からもＰＥＴフィルムは、再生ＰＥＴフィルムで十分である。
【００４９】
前述したように再生ＰＥＴフィルムを再生ＰＥＴファイバーボードの表面に積層するには溶剤を使用することができないので熱接合により行う。再生ＰＥＴフィルムの熱接合温度は１３５〜２０４℃と比較的高く、従って、超音波接合法を使用することが好ましい。ただし、接着強度が余り良好ではないので、ポリエチレンを積層するか、予めコーティング処理した再生ＰＥＴフィルムを使用することが好ましい。また、工夫によっては、赤外線ランプ、遠赤外線ランプによる熱線加熱、電熱器やバーナーによる熱風加熱、高周波加熱、熱プレスなどが利用される。
【００５０】
また、再生ＰＥＴフィルムを加熱活性して粘着化したのち、再生ＰＥＴファイバーボードの表面に貼り合わせる方法も利用できるが、通常は再生ＰＥＴフィルムと再生ＰＥＴファイバーボードの表面を重ね合わせたのち、外部から加熱・加圧して接着する方法が好ましい。
【発明の効果】
【００５１】
請求項１に記載した発明によると、再生ＰＥＴファイバーボードの粗面状態の表面に、再生ＰＥＴフィルムを熱圧着により接合一体化し、再生ＰＥＴファイバーボードの表面の不陸を調整して均等厚にするので、紙製或いはプラスチック製ポスターを画鋲等金属製固定具を使用せずに両面粘着テープで接着することができるので、リサイクル工程における金属の分別コストが不要になる。また、被着体であるボード及びフィルムの両方が再生ＰＥＴなので、使用後はポスターを剥がすだけで、分別工程を経ずにボードとフィルムを一体化したまま、リサイクル工程にまわすことができるので、コストが低減化される。したがって、家庭、店舗、学校等教育施設・病院・図書館・役所等各種公共施設等におけるポスター、メモ等の貼着用ボードとして有用であり、特に、各種公共施設で使用すると資源のリサイクル、リサイクルに要するコストの低減という本発明の第一義的目的に沿うことになる。
【００５２】
請求項２に記載した発明によると、再生ＰＥＴフィルムの厚さが１２〜３５０μｍなので、再生ＰＥＴファイバーボードの表面の不陸を完全に調整して均等厚にすることができ、且つ文字、模様等を直接確実に美麗にスクリーン印刷やグラビヤ印刷をすることができる。
【００５３】
請求項３に記載した発明によると、再生ＰＥＴフィルムを、ポストコンシューマーＰＥＴの質量に対して２０〜３０％のポリエチレン、ポリプロピレン及びポリ塩化ビニルから成る群から選択された未使用の熱可塑性樹脂と添加した配合物から製造するので、成形性が向上し、成形されたフィルムの各種物性も改良される。
【００５４】
請求項４に記載した発明によると、請求項１〜３項のいずれか１項に記載した発明による効果の他に、家庭、学校等教育施設・病院・図書館・役所等各種公共施設等におけるポスター、メモ等の貼着用ボードとして使用すれば、リサイクルが不可能か或いは難しい筆記具を必要とする高価なホワイトボード、画鋲を必要とするコルク板、金属プレートを必要とするゴム磁石等と代替することができる。
【００５５】
請求項５に記載した発明によると、請求項１〜３項のいずれか１項に記載した発明による効果の他に、選挙ポスター掲示板に特に要求される長期間の風雨や直射日光への暴露、沖縄等亜熱帯地域から北海道等寒冷地域に至る幅広い温度環境下での使用によっても劣化することがなく、使用後は、木枠の解体、両面テープの剥離によるポスターの除去、再生ＰＥＴフィルムを積層したままの再生ＰＥＴファイバーボードの取り外し、次いで再生ＰＥＴフィルムを積層したままの再生ＰＥＴファイバーボードの粉砕という最低４工程でリサイクル工程の一環である粉砕工程にまわすことができるので、コストが厳しい使用済み再ＰＥＴのリサイクルにかかるコストを削減し、資源の再利用に資することができる。
【発明を実施するための最良の形態】
【００５６】
以下、発明を実施するための最良の形態を実施例を以て説明する。
［実施例１］
再生ＰＥＴファイバーボードの製造
原料として西日本ペットボトルリサイクル（株）製の、１００％がポストコンシューマーＰＥＴの再生ＰＥＴペレットを使用した。
【００５７】
西日本ペットボトルリサイクル（株）製の再生ＰＥＴペレットを溶融押出し→トウ集束→延伸→クリンプ→熱処理→切断して再生ＰＥＴ短繊維を製造した。
【００５８】
この短繊維の比重は１．３４、平均断面積は０．７０ｍｍ2、平均繊維長は２５ｍｍ、引張強度は３１２Ｎ／ｍｍ2、ヤング係数は２，０００Ｎ／ｍｍ2であった。
【００５９】
成形後の製品の形状が９１０ｍｍ×１，３６５×３．０ｍｍになるように設計した金型に前記再生ＰＥＴ短繊維を充填し、圧縮成形して質量１．９ｋｇの選挙ポスター掲示板用再生ＰＥＴファイバーボードを製造した。
【００６０】
再生ＰＥＴフィルムの製造
原料として、西日本ペットボトルリサイクル（株）製の１００％がポストコンシューマーＰＥＴの再生ＰＥＴペレットの質量当たり、約２６％の未使用（バージン）ポリエチレン樹脂、および通常のプラスチック用添加剤約２６％を添加した配合物を用意した。
【００６１】
原料が再生ＰＥＴであるので、光学的透明性、光沢は失活していること、製造コストをできるだけ低く抑えることを勘案して、Ｔダイ成膜法に代えて、装置が簡単で操作も容易であるインフレ−ション成膜法を採用した。
【００６２】
前記の配合物を、φ６５ｍ／ｍ高性能・高混練タイプの押田機から２５０〜３００℃で、チューブ状に押出した。この際、ダイスとして、ダイス円周方向のポリマーの流路長が等しく、偏肉の危険性少ない空気入口が押し出しスリットに対して直角に配置されているインフレーションダイを使用した。
【００６３】
次いで、チューブ状フィルムの内部に空気を送り込んで、チューブを所定の幅にまで徐々に膨張させ、ガイド板に沿ってニップロールに夾んで巻き取り、最後に２枚に切断して、それぞれリール幅１２００ｍ／ｍの水冷却装置付き引取りロールを経て２軸ターレット式巻取機で巻き取った。
【００６４】
このようにして、厚さ３０μｍ、幅１２００ｍ／ｍの再生ＰＥＴフィルムを成膜した。
【００６５】
再生ＰＥＴファイバーボードと再生ＰＥＴフィルムの熱接合
このようにして製造した再生ＰＥＴフィルムを再生ＰＥＴファイバーボードの表面に重ね合わせ、１３０〜１５０℃の温度で熱プレスにより熱圧着して一体化して積層ボードを製造した。
【００６６】
接着剤の剥離接着強さ試験
被着体ボードの製造 
比較のために、ＰＥＴフィルム、不織布、再生紙を材料として,本発明の再生ＰＥＴファイバーボードと同じ形状の選挙ポスター掲示板用ボードを製造し、被着体ボードとした。
【００６７】
なお、表１では、ＰＥＴフィルム製のボードを「ＰＥＴ」と略記し、不織布製のボードを「不織布」と略記し、再生紙製のボードを「再生紙」と略記し、本発明の再生ＰＥＴフィルムを熱圧着した再生ＰＥＴファイバーボードを「再生ＰＥＴ」と略記した。
【００６８】
接着剤の剥離接着強さ試験方法
ＪＩＳＫ６８５４（ＩＳＯ  Ｉｔｅｍ  ４７３（Ｔ）：Ａｄｈｅｓｉｖｅｓ−９０  ｄｅｇｒｅｅ  ａｎｄ  １８０  ｄｅｇｒｅｅ  ｐｅｅｌ  ｔｅｓｔｓ）に従って、各被着体ボードの表面にテープを貼り、１８０度剥離時の最大点荷重を接着強度（Ｎ／１５ｍｍ）とした。測定は乾燥状態（ｄｒｙ）及び湿潤状態（ｗｅｔ）の両方で測定した。湿潤状態（ｗｅｔ）での測定は、乾燥状態（ｄｒｙ）でテープを貼った被着体ボードを、水中に３０分間浸漬して湿潤状態とした。
【００６９】
テープは、下記の４種類を使用した。
A:「ナイスタックＮＷ−Ｋ１５」（ニチバンの登録商標名）（粘着力が強力な両面テープ）。表１では「A」と略記した。
Ｂ：「ナイスタックＮＷ−１５」（ニチバンの登録商標名）（粘着力が普通の一般タイプの両面テープ）。表１では「Ｂ」と略記した。
Ｃ：「ナイスタックＮＷ−Ｐ１５Ｓ」（ニチバンの登録商標名）（スポンジ両面テープ）。表１では「Ｃ」と略記した。
Ｄ：「セロテープ」(ニチバンの登録商標名）。表１では「Ｄ」と略記した。
【００７０】
測定結果を表１に示す。
【表１】
2006130736.tif 000003
【００７１】
考  察
以上の測定結果から、本発明による再生ＰＥＴファイバーボ−ドに再生ＰＥＴフィルムを熱圧着して接合一体化して、再生ＰＥＴファイバーボ−ドの表面の不陸を調整し均等厚にした積層ボ−ドは、粘着力が強力な両面テープである「ナイスタックＮＷ−Ｋ１５」（ニチバンの登録商標名）（表１中A）の場合、乾燥状態では４位であるが、湿潤状態では、再生紙ボードより高位で、不織布ボードとほぼ同等の接着強度を示した。従って、長期間風雨に曝される選挙ポスター掲示板としては十分使用に耐えることが理解される。
【００７２】
また、スポンジ両面テープである「ナイスタックＮＷ−Ｐ１５Ｓ」（ニチバンの登録商標名）（表１中Ｃ）の場合、乾燥状態及び湿潤状態で第２位であり、PETフィルム製ボードとほぼ同等の接着強度を示した。従って、長期間風雨に曝される選挙ポスター掲示板としては十分使用に耐えることが理解される。
【産業上の利用可能性】
【００７３】
以上説明したように、本発明による再生ＰＥＴファイバーボ−ドに再生ＰＥＴフィルムを熱圧着して接合一体化して再生ＰＥＴファイバーボ−ドの表面の不陸を調整し均等厚にした積層ボ−ドは、両面粘着テープに対する接着強度が顕著の改良されていて、特にスポンジ両面テープである「ナイスタックＮＷ−Ｐ１５Ｓ」（ニチバンの登録商標名）の場合、乾燥状態及び湿潤状態でPETフィルム製ボードとほぼ同等の接着強度を示すので、長期間風雨に曝される選挙ポスター掲示板としては十分使用に耐える。
【００７４】
また、本発明による積層ボ−ドは、全ての資材が再生ＰＥＴなので、使用後両面テープで接着したポスターを剥がすだけで、再生ＰＥＴファイバーボ−ドと、その表面に熱圧着された再生ＰＥＴフィルムと一体のままリサイクル工程における粉砕工程に回すことができるので、リサイクルに要するコスト低減化に資することができる。